"aラテックスエマルションポリマー、およびb10~20個の炭素原子を有する一価脂肪族アルコールのレブリン酸エステルを含む、水系コーティング組成物。レブリン酸エステルが、10~18個の炭素原子を有する一価脂肪族アルコールのエステルである、請求項1に記載の水系コーティング組成物。レブリン酸エステルが、10~16個の炭素原子を有する一価脂肪族アルコールのエステルである、請求項1に記載の水系コーティング組成物。レブリン酸エステルが、12~16個の炭素原子を有する一価脂肪族アルコールのエステルである、請求項1に記載の水系コーティング組成物。レブリン酸エステルが、以下の一価脂肪族アルコール:1-ドデカノール;1-テトラデカノール;1-ヘキサデカノール;2-ヘキシル-1-デカノール;2-ブチル-1-オクタノール;ラウリルアルコール、ミリスチルアルコールおよびセチルアルコールの混合物;1-デカノール;3,7-ジメチル-1-オクタノール;ゲラニオール;シトロネロール;イソデカノール;イソウンデカノールまたはイソトリデカノールの1種以上のエステルを含む、請求項1に記載の水系コーティング組成物。レブリン酸エステルが、以下の一価脂肪族アルコール:1-テトラデカノール、1-ヘキサデカノール、2-ヘキシル-1-デカノール、ラウリルアルコール、ミリスチルアルコールまたはセチルアルコールの1種以上のエステルを含む、請求項1に記載の水系コーティング組成物。レブリン酸エステルが、1-テトラデカノールもしくは2-ヘキシル-1-デカノールまたはこれらの混合物のエステルを含む、請求項1に記載の水系コーティング組成物。レブリン酸エステルが、aにおけるラテックスポリマーの固形分基準で約1質量~約20質量の量で存在する、請求項1に記載の水系コーティング組成物。レブリン酸エステルが、aにおけるラテックスポリマーの固形分基準で1質量~15質量の量で存在する、請求項1に記載の水系コーティング組成物。レブリン酸エステルが、aにおけるラテックスポリマーの固形分基準で1質量~10質量の量で存在する、請求項1に記載の水系コーティング組成物。発明の要約一側面において、本発明は、aラテックスエマルションポリマー、およびb少なくとも10個の炭素原子を有する一価脂肪族アルコールのレブリン酸エステルを含む、水系コーティング組成物に関する。別の側面において、本発明は、ラテックスエマルションポリマー、および10~20個の炭素原子を有する一価脂肪族アルコールのレブリン酸エステルを含む、水系コーティング組成物に関する。他の側面においては、レブリン酸エステルが、10~18個の炭素原子、または10~16個の炭素原子、または12~16個の炭素原子を有する一価脂肪族アルコールのエステルである。別の側面においては、レブリン酸エステルが、以下の一価脂肪族アルコール:1-ドデカノール;1-テトラデカノール;1-ヘキサデカノール;2-ヘキシル-1-デカノール;2-ブチル-1-オクタノール;ラウリルアルコール、ミリスチルアルコールおよびセチルアルコールの混合物;1-デカノール;3,7-ジメチル-1-オクタノール;ゲラニオール;シトロネロール;イソデカノール;イソウンデカノールまたはイソトリデカノールの1種以上のエステルを含むことができる。更に別の側面においては、レブリン酸エステルが、以下の一価脂肪族アルコール:1-テトラデカノール、1-ヘキサデカノール、2-ヘキシル-1-デカノール、ラウリルアルコール、ミリスチルアルコールまたはセチルアルコールの1種以上、のエステルを含むことができる。更に別の側面においては、レブリン酸エステルが、1-テトラデカノールもしくは2-ヘキシル-1-デカノールまたはこれらの混合物のエステルを含むことができる。一側面において、水系コーティング組成物のレブリン酸エステルは、約1質量~約20質量aにおけるラテックスポリマーの固形分基準、または1質量~15質量aにおけるラテックスポリマーの固形分基準、または1質量~10質量aにおけるラテックスポリマーの固形分基準の量で存在する。各々の場合でラテックスポリマーの固形分基準である。本発明の他の側面は以下で説明および請求する通りである。発明の詳細な説明一側面において、本発明は、一価アルコールのレブリン酸エステルである融合剤を含む水系コーティング組成物に関する。より具体的には、本発明は、少なくとも10個の炭素原子、または10~20個の炭素原子を有する一価アルコール、すなわち比較的長鎖の疎水性基を有するアルコール、のレブリン酸エステルを含むコーティング組成物に関する。そのようなレブリン酸エステルは、ラテックスエマルションポリマーの最低フィルム形成温度の低下に特に有効で、VOC排出が低減されたコーティング配合物の提供が可能であることが見出される。本発明の一態様において、aラテックスエマルションポリマー、およびb融合剤として本発明の一価アルコールのレブリン酸エステルを含む水系コーティング組成物が提供される。ラテックスエマルションポリマー、成分aの例としては、1種以上のエチレン性不飽和モノマーの反応生成物である水性ビニルポリマーが挙げられる。エチレン性不飽和モノマーの例としては、これらに限定するものではないが、スチレン、メチルアクリレート、メチルメタクリレート、エチルアクリレート、エチルメタクリレート、ブチルアクリレート、ブチルメタクリレート、イソブチルアクリレート、イソブチルメタクリレート、エチルヘキシルアクリレート、2-エチルヘキシルメタクリレート、2-エチルヘキシルアクリレート、イソプレン、オクチルアクリレート、オクチルメタクリレート、イソオクチルアクリレート、イソオクチルメタクリレート、アクリル酸、メタクリル酸、イタコン酸、クロトン酸、α-メチルスチレン、ビニルナフタレン、ビニルトルエン、クロロメチルスチレン、ヒドロキシエチルメタアクリレート、ヒドロキシプロピルメタアクリレート、アクリロニトリル、グリシジルメタクリレート、アセトアセトキシエチルメタクリレート、アセトアセトキシエチルアクリレート、塩化ビニル、塩化ビニリデン、酢酸ビニル、ブチルアクリルアミド、エチルアクリルアミド等が挙げられる。ラテックスエマルションポリマーは、コーティング組成物の分野で周知であり、我々は該用語が特に限定されることを意図しないが、幾つかのラテックスエマルションポリマーは、固有にまたは本発明の融合剤との組合せでコーティング組成物としてより良好に好適である場合がある。本発明に従い有用な市販のラテックスエマルションポリマーの例としては、RhoplexSG-30,RhoplexHG-74P,RhoplexSG-10M,RhoplexAC2508,Ucar626,およびUcar379G全てTheDowChemicalCompanyから入手可能、Acronal296DBASFCorp.,Aquamac705およびAquamac588HexionSpecialtyChemicals等が挙げられる。本発明の融合剤、すなわち成分bは、レブリン酸のエステル誘導体であり、これは少なくとも10個の炭素原子を有する一価アルコールをレブリン酸、レブリン酸ハライド、またはレブリン酸無水物、および特にレブリン酸と反応させることによって調製できる。本発明に係る有用な一価アルコールは、単一の水酸基を有する有機化合物である。少なくとも10個の炭素原子を有する任意の一価アルコールを本発明に従って使用できるが、好ましい一価アルコールは10~20個の炭素原子、または10~18個の炭素原子、または10~16個の炭素原子、または12~16個の炭素原子を有する化合物である。一価アルコールは直鎖分子であることができ、例えば少なくとも10個の炭素原子を有する直鎖脂肪族アルコールであることができる。よって好適な一価アルコールとしては、いわゆる脂肪族アルコールであって生物学的由来であることができるもの、すなわち、カプリンアルコール1-デカノール、ラウリルアルコール1-ドデカノール、ミリスチルアルコール1-テトラデカノール、セチルアルコール1-オクタデカノールおよびアラキジルアルコール1-エイコサノールが挙げられる。好適な不飽和脂肪族アルコールとしては、パルミトレイルアルコールシス-9-ヘキサデセン-1-オール、エライジルアルコール9E-オクタデセン-1-オール、オレイルアルコールシス-9-オクタデセン-1-オール、リノレイルアルコール9Z,12Z-オクタデカジエン-1-オール、エライドリノレイルアルコール9E,12E-オクタデカジエン-1-オール、リノレニルアルコール9Z,12Z,15Z-オクタデカトリエン-1-オール、およびエライドリノレニルアルコール9E,12E,15-E-オクタデカトリエン-1-オールが挙げられる。好適な分岐一価アルコールとしては、2-ヘキシル-1-デカノールおよびイソステアリルアルコール16-メチルヘプタデカン-1-オールが挙げられる。よって一価アルコールの炭化水素鎖は、飽和または不飽和、直鎖または分岐鎖であることができる。天然起源で入手可能なアルコールは、環境に優しい組成物が望まれる場合に好まれる場合がある。よって本発明に好適な一価アルコールの例としては、1-ドデカノール、1-テトラデカノール、1-ヘキサデカノール、2-ヘキシル-1-デカノール例えばJarcolI-16,JarchemIndustriesInc.から入手可能、2-ブチル-1-オクタノール例えばJarcolI-12、CO-1214ラウリル65およびミリスチル21~28およびセチル4~8アルコールの混合物,PGChemicalsから入手可能、1-デカノール、3,7-ジメチル-1-オクタノール、ゲラニオール、シトロネロール、イソデカノール、イソウンデカノール、イソトリデカノール、エトキシ化脂肪族アルコール,例えばAE-2C12/C14アルコールの2モルエトキシレート、AE-3C12/C14アルコールの3モルエトキシレート,PGChemicalsから入手可能、9-ヘキサデセン-1-オール、オレイルアルコール、リノレイルアルコール、これらの混合物等が挙げられる。例えば、本発明に係る、12~16個の炭素原子を有する一価アルコールを基にするレブリン酸エステルは、MFFTを低減するのに、更に揮発分量の質量が15未満ASTM法D2369で規定する加熱過程に準拠して測定したときである種のコーティングを提供するのに、有効であることが見出される。この試験は一般的に、サンプルを強制換気オーブン内、110°Cで60分間加熱することで実施できる。試験後の重量損失はサンプル中に元々存在する揮発分の損失に起因すると認められる。次いで元のサンプル中に存在する揮発分パーセントを算出できる。記載する試験は、他の成分例えばラテックスポリマーを含有するコーティング組成物で実施できるが、本開示で記載する値は融合剤自体のサンプルから得たものである。よって、融合剤の揮発分質量は、本開示で、VOCの量を測定する尺度として用い、融合剤はコーティング組成物のVOCに寄与する。別の側面において、本発明は、aラテックスエマルションポリマー、およびb一価アルコールのレブリン酸エステルを融合剤として含む水系コーティング組成物であって、該レブリン酸エステルが揮発分を、例えば15質量未満与えるものを提供する。bにおけるそのような一価アルコールの例としては、1-ドデカノール、1-テトラデカノール、1-ヘキサデカノール、2-ヘキシル-1-デカノール例えばJarcolI-16,JarchemIndustriesInc.から入手可能、2-ブチルオクタノール例えばJarcolI-12、CO-1214PGChemicalsから入手可能、これらの混合物等が挙げられる。更に、本発明に係る、14~16個の炭素原子を有する一価アルコールを基にするレブリン酸エステルは、MFFTを低減するのに、更に揮発分量10未満ASTM法D2369で評価したときを有するのに、有効であることが見出される。よって、別の態様において、本発明は、aラテックスエマルションポリマー、およびb一価アルコールのレブリン酸エステルを融合剤として含む水系コーティング組成物であって、該レブリン酸エステルが揮発分量を、例えば10質量未満ASTM法D2369で評価したとき与えるものを提供する。bにおけるそのような一価アルコールの例としては、1-テトラデカノール、1-ヘキサデカノール、2-ヘキシル-1-デカノール例えばJarcolI-16,JarchemIndustriesInc.から入手可能、これらの混合物等が挙げられる。融合剤の効率は、ラテックスポリマーのMFFTを40°F4.4°Cこれは塗料の最も低い望ましい適用温度であるに低減するのに必要な融合剤の量を評価することによって評価できる。塗料配合物中に存在する融合剤の量がラテックスポリマーの固形分基準で20質量を超える場合、これは一般的には許容できないと考えられる。非揮発性融合剤に対してこれは特に重要である。融合剤が乾燥フィルム中に残り、よってコーティング特性例えば硬さ、耐摩耗性、および耐ブロック性に対する悪影響の原因となるからである。例5に示すように、例の融合剤は、5phrすなわち、樹脂固形分100部に対して5部の量を用いる場合、RhoplexSG-30のMFFTを12.9°Cから<4.4°Cに低下させる一方、10phrの量の融合剤を用いる場合、RhoplexHG-74PのMFFTを30°Cから<4.4°Cに低下させることができる。よって、既に説明したように、別の態様において、本発明は、組成物中のラテックスポリマーの固形分基準で約1~約20質量の一価アルコールのレブリン酸エステルを融合剤として含む水系コーティング組成物を提供する。幾つかの場合で、好ましい比1~15、または代替として1~10が望ましい場合がある。本発明のレブリン酸エステルは、レブリン酸、レブリン酸ハライド、またはレブリン酸無水物を、一価アルコールと反応させて、エステル結合を形成することによって調製できる。反応は、酸触媒もしくは塩基触媒の存在下、または酵素触媒の存在下で、有機溶媒を伴いもしくは伴わずに、行うことができる。酸触媒の例としては、硫酸、塩酸、p-トルエンスルホン酸、スズ酸ブチルbutylstannoicacid、三フッ化ホウ素エーテル等が挙げられる。塩基触媒の例としては、水酸化カリウム、水酸化ナトリウム、トリエチルアミン等が挙げられる。酵素触媒の例としては、リパーゼMMucorjavanicus,Candidacylindraceaリパーゼ,リパーゼDRhizopusdelemar,LipozymeMucormieheiNovoNordiskA/SCorp.等が挙げられる。反応は室温または高温で実施できる。本発明のレブリン酸エステルは、操作、貯蔵および適用を容易にするために他の融合剤とブレンドしてもよい。例えば、固体レブリン酸エステルは液体融合剤,例えばOptifilmEnhancer400EastmanChemicalCo.から入手可能と種々の比でブレンドして液体形状の融合剤を得てもよい。本発明のコーティング組成物は、塗料配合物において一般的に用いられる他の成分,例えば顔料、フィラー、レオロジー調整剤、増粘剤、湿潤剤および分散剤、変形剤deformer、凍結融解添加剤、着色剤、オープンタイム添加剤、乾燥剤、触媒、架橋剤、殺生剤、光安定剤等を更に含むことができる。本発明のレブリン酸エステルが不飽和脂肪族アルコール,例えばオレイルアルコール、リノレイルアルコール、ゲラニオールまたはシトロネロールを基にする場合、コーティング配合物に乾燥剤を添加することが特に有利である場合がある。添加する乾燥剤は、不飽和部位の酸化的架橋を促進し、よってコーティング特性の向上を与えることができる。市販の乾燥剤の例としては、ZirconiumHEX-CEM,CobaltTEN-CEM,CalciumCEM-ALL,ZirconiumHYDRO-CEM,およびCobaltHYDRO-CUREIIOMGAmericasofWestlake,Ohioから販売が挙げられる。別の側面において、本発明に従い有用なラテックスエマルションポリマーはホモポリマーまたはコポリマーエチレン性不飽和モノマーおよび1種以上の追加の共重合可能なモノマーのものであることができる。本発明に係るポリマーは、フリーラジカル付加重合で形成できる付加ポリマーである。そのような付加ポリマーにおいて、伝搬種はフリーラジカルであることができ、ポリマーは、当該分野で理解されるように連鎖成長的な重合で形成される。認識されるように、これらのポリマーは、モノマー溶液が水性溶液中で乳化でき、そして撹拌下でフリーラジカル重合プロセスで本開示で説明するように反応してラテックス粒子を形成することができるラテックスエマルションポリマーである。よって、本発明に従い有用な水系ラテックスは、一般的に、アクリルエチレン性不飽和モノマーを重合させることによって調製できる。重合を行う前に、これらのエチレン性不飽和モノマーは、水/界面活性剤混合物中に予乳化させるか、そのまま使用する。これらのアクリルラテックスを形成する重合プロセスはまた、開始剤酸化剤、還元剤、または触媒を必要とする場合がある。好適な開始剤としては、従来の開始剤,例えば過硫酸アンモニウム、過硫酸ナトリウム、過酸化水素、t-ブチルヒドロぺルオキシド、硫酸アンモニウムまたは硫酸アルカリ、ジベンゾイルぺルオキシド、ラウリルペルオキシド、ジ-3級ブチルペルオキシド、2,2-アゾビスイソブチロニトリル、ベンゾイルペルオキシド等が挙げられる。好適な還元剤は、重合の速度を増大させるものであり、そして、例えば、亜硫酸水素ナトリウム、ヒドロ亜硫酸ナトリウム、ホルムアルデヒドスルホキシル酸ナトリウム、アスコルビン酸、イソアスコルビン酸、およびこれらの混合物が挙げられる。好適な触媒は、重合開始剤の分解を重合反応条件下で促進することによって重合速度を増大させるような化合物である。好適な触媒としては、遷移金属化合物および乾燥剤が挙げられる。このような触媒の例としては、これらに限定するものではないが、AQUACATO、硫酸第一鉄七水和物、塩化第一鉄、硫酸銅、塩化銅、酢酸コバルト、硫酸コバルト、およびこれらの混合物が挙げられる。従来の界面活性剤または界面活性剤の組合せを安定剤として使用し、例えばアニオン性またはノニオン性の乳化剤を本発明のラテックスエマルションポリマーの懸濁または乳化重合調製において用いる。好適な界面活性剤の例としては、これらに限定するものではないが、アルカリアルキルスルフェートもしくはアンモニウムアルキルスルフェート、アルキルスルホン酸、または脂肪酸、オキシエチル化アルキルフェノール、スルホサクシネートおよび誘導体、またはアニオン性もしくはノニオン性の界面活性剤の任意の組合せが挙げられる。好適な界面活性剤の列挙は、論文:McCutcheon’sEmulsifiersDetergents,NorthAmericanEdition,MCPublishingCo.,GlenRock,NJ.,1997において得られる。好ましくは、界面活性剤は液滴/粒子安定性を与えるが、最小限の水性相核形成ミセルまたは均一のをもたらす。よって、本発明のラテックスエマルションポリマーは付加重合反応にあずかることができるエチレン性不飽和モノマーであるという特徴を有するモノマーから調製する。本開示で用いるエチレン性不飽和モノマーはまた、ビニルモノマーとして説明できる。よって、そのようなモノマーから形成されるポリマーは付加ポリマーであり、エマルションポリマーとして形成でき、またラテックスまたはラテックスエマルションとして知られる。本発明に従い有用なラテックスエマルションポリマーは側部を有することができる。これは本発明のラテックスポリマーを調製するのに用いるエチレン性不飽和モノマーが、付加ポリマー中に反応されていること、およびモノマーの一部が側部として残っていることを意味する。代替として、我々は本発明に係るポリマーが本発明のエチレン性不飽和モノマーによる残基を有するということもできる。この場合我々はモノマーが付加ポリマー中にそのエチレン性不飽和によって反応されていること、およびモノマーの一部が残基として残っていることを意味する。これらの説明の両者は付加ポリマー分野で周知であり、説明は特に限定を意図するものではない。よって、一側面において、本発明は、ラテックス、または本開示で用いるラテックスエマルションとしても公知であるエマルションポリマーの使用に関する。これらのラテックスにおいて、形成されるポリマーは粒子サイズ例えば約80nm~約300nm、または100nm~250nm、または125nm~200nmを有することができる。そのようなラテックスのTgは例えば、約0°C~約80°C、または15°C~60°C、または20°C~40°Cであることができる。本発明に従い有用なラテックスエマルションポリマーは、エチレン性不飽和モノマーの乳化フリーラジカル重合によって調製できる。これらのラテックスポリマーは、ホモポリマーであることができ、または2種以上のエチレン性不飽和モノマーから形成されたコポリマーであることができる。エチレン性不飽和モノマーの例としては、これらに限定するものではないが:アクリル酸およびメタクリル酸のエステル,例えばメチルメタアクリレート、エチルメタアクリレート、プロピルメタアクリレート、イソプロピルメタアクリレート、ブチルメタアクリレート、イソブチルメタアクリレート、ヘキシルメタアクリレート、イソオクチルメタアクリレート、イソデシルメタアクリレート、ラウリルメタアクリレート、ステアリルメタアクリレート、フェノキシエチルメタアクリレート、メトキシエチルメタアクリレート、ベンジルメタアクリレート、エトキシエチルメタアクリレート、2-エチルヘキシルメタアクリレート、シクロペンチルメタアクリレート、およびイソブチルメタアクリレート、更にこれらのモノマーの組合せが挙げられる。これらのモノマーの組合せは、ラテックスエマルションポリマーについての適切なTgまたは他の特性を実現するために使用できる。C1~C20アルコール部分を有するようなアクリル酸およびメタクリル酸のエステルは、市販で入手可能であり、または公知のエステル化プロセスによって調製できる。アクリル酸およびメタクリル酸のエステルは追加の官能基,例えば水酸基、アミン基、ハロゲン基、エーテル基、カルボン酸基、アミド基、ニトリル基およびアルキル基を含有できる。そのようなエステルとしては、カルボジイミドメタアクリレート、メチルメタアクリレート、エチルメタアクリレート、ブチルメタアクリレート、イソブチルメタアクリレート、エチルヘキシルメタアクリレート、オクチルメタアクリレート、イソブチルメタアクリレート、アリルメタアクリレート、およびグリシジルメタアクリレートが挙げられる。追加の好適な重合可能なエチレン性不飽和モノマーとしてはスチレン性モノマーが挙げられる。スチレン性モノマーとしては、スチレン、更に置換スチレン,例えばC1~C6アルキル環置換スチレン、C1~C3アルキルアルファ置換スチレンまたは環およびアルファアルキル置換スチレンの組合せが挙げられる。そのようなスチレン性重合可能モノマーとしては、スチレン、p-メチルスチレン、o-メチルスチレン、p-ブチルスチレン、アルファ-メチルスチレン、およびこれらの組合せが挙げられる。加えて、ビニルエステルを共重合可能なモノエチレン性不飽和モノマーとして使用でき、ビニルアルコールのビニルエステル,例えばVEOVAシリーズShellChemicalCompanyからVEOVA5,VEOVA9,VEOVA10,およびVEOVA11製品として入手可能O.W.Smith,M.J.Collins,P.S.Martin,andD.R.Bassett,Prog.Org.Coatings22,191993参照のことが挙げられる。一般的に、ビニルモノマーは、従来の乳化フリーラジカル開始重合法によって重合できる。重合は、水溶性または水分散性のフリーラジカル開始剤任意に還元剤との組合せでによって、適切な温度、例えば55~90°Cで開始できる。モノマーの重合は、バッチ式、半バッチ式または連続式で実施できる。従来の界面活性剤または界面活性剤の組合せ,例えばアニオン性もしくはノニオン性の乳化剤を懸濁重合または乳化重合で使用して本発明のポリマーを調製できる。そのような界面活性剤の例としては、これらに限定するものではないが、アルカリアルキルスルフェート、もしくはアンモニウムアルキルスルフェート、アルキルスルホン酸、もしくは脂肪酸、オキシエチル化アルキルフェノール、またはアニオン性もしくはノニオン性の界面活性剤の任意の組合せが挙げられる。界面活性剤モノマー,例えばHITENOLHS-20これはDKSInternational,Inc.,日本、から入手可能なポリオキシエチレンアルキルフェニルエーテルアンモニウムスルフェートであるを使用できる。界面活性剤の列挙は論文:McCutcheon’sEmulsifiersDetergents,NorthAmericanEditionandInternationalEdition,MCPublishingCo.,GlenRock,N.J.1993から得ることができる。用いる界面活性剤の量は、通常、モノマーの総質量基準で0.1~6質量である。重合開始剤として、任意の従来のフリーラジカル開始剤,例えば過酸化水素、t-ブチルヒドロペルオキシド、アンモニウムもしくはアルカリスルフェート、ジ-ベンゾイルペルオキシド、ラウリルペルオキシド、ジ-3級ブチルペルオキシド、2,2’-アゾビスイソブテロニトリル、ベンゾイルペルオキシド等を使用できる。開始剤の量は典型的には総モノマーの総質量基準で0.05~6.0質量である。フリーラジカル開始剤は、還元剤と組合せてレドックス開始系を形成できる。好適な還元剤は、重合速度を増大させるものであり、例えば二硫化ナトリウム、水硫化ナトリウム、ナトリウム、アスコルビン酸、イソアスコルビン酸およびこれらの混合物が挙げられる。レドックス開始系は、フリーラジカル開始剤と同様のレベルで使用できる。加えて、開始剤および還元剤との組合せで、重合触媒を使用できる。重合触媒は、反応条件で、還元剤との組合せで、フリーラジカル開始剤の分解を促進することによって重合速度を増大させる化合物である。好適な触媒としては、遷移金属化合物,例えば硫酸第一鉄七水和物、塩化第一鉄、硫酸銅、塩化銅、酢酸コバルト、硫酸コバルト、およびこれらの混合物が挙げられる。加えて、本発明に従い有用なラテックスポリマーを調製するのに低レベルの連鎖移動剤もまた使用できる。好適な連鎖移動剤としては、これらに限定するものではないが、ブチルメルカプタン、n-オクチルメルカプタン、n-ドデシルメルカプタン、ブチルまたはメチルメルカプトプロピオネート、メルカプトプロピオン酸、2-エチルヘキシル-3-メルカプトプロピオネート、n-ブチル-3-メルカプトプロピオネート、イソデシルメルカプタン、オクタデシルメルカプタン、メルカプト酢酸、ハロアルキル化合物例えば四ホウ化炭素およびブロモジクロロメタン、および米国特許第5,247,040号参照により本明細書に組入れるに記載される反応性連鎖移動剤が挙げられる。特に、メルカプトプロピオネート、アリルメルカプトプロピオネート、アリルメルカプトアセテート、クロチルメルカプトプロピオネート、およびクロチルメルカプトアセテート、ならびにこれらの混合物は好ましい連鎖移動剤を代表する。湿潤接着を促進することが公知の共重合可能なモノマーもまたポリマー中に組入れる。湿潤接着促進モノマーの例としては、これらに限定するものではないが、窒素含有モノマー,例えばt-ブチルアミノエチルメタクリレート、ジメチルアミノエチルメタクリレート、ジエチルアミノエチルメタクリレート、N,N-ジメチルアミノプロピルメタクリルアミド、2-t-ブチルアミノエチルメタクリレート、N,N-ジメチルアミノエチルアクリレートおよびN-2-メタクリロイルオキシ-エチルエチレンウレアが挙げられる。水分散性および水溶性のポリマーもまた本発明に係る界面活性剤または安定剤として使用できる。そのようなポリマー安定剤の例としては、米国特許第4,946,932号および第4,939,233号に記載されるような水分散性ポリエステル;米国特許第4,927,876号および第5,137,961号に記載されるような水分散性ポリウレタン;米国特許第4,839,413号に記載されるようなアルカリ溶解性アクリル樹脂これらのすべては参照により本明細書に組入れるが挙げられる。セルロースおよびポリビニルアルコールもまた使用できる。界面活性剤および安定剤は重合中に使用して、例えば粒子核の形成および成長、粒子サイズおよび安定性を制御でき、またはこれらを後添加してラテックスの安定性を向上させ、もしくはラテックスの他の特性,例えば表面張力、濡れ性等を調節できる。一態様において、少なくとも1種のエチレン性不飽和共重合性界面活性剤を使用でき、例えばイソプロペニルフェニル基またはアリル基を有するものが挙げられる。共重合可能な界面活性剤は、アニオン性で例えばスルフェート基もしくはスルホネート基を有することができ、またはノニオン性界面活性剤であることができる。他の共重合可能な界面活性剤としては、ポリオキシエチレンアルキルフェニルエーテル部分を含有するものが挙げられる。追加の共重合可能な界面活性剤としては、ナトリウムアルキルアリルスルホサクシネートが挙げられる。本発明に係るラテックスポリマーは、重量平均分子量Mw例えば1,000~1,000,000ゲルパーミエーションGPCで評価したとき、または5,000~250,000を有することができる。本発明に係る水性分散体の粒子サイズは、例えば、約0.01~約25μm、または0.05~1μm、または0.075~500μmであることができる。よって、本発明に係る乳化重合において、ラテックスの粒子サイズは、例えば0.01~5μmであることができる。ラテックス粒子は、一般的には球形状を有し、球状ポリマー粒子は、コア部分およびシェル部分または勾配構造を有することができる。コア/シェルポリマー粒子はまた、マルチローブ形状、ピーナツシェル、どんぐりacorn形状、ラズベリー形状、または任意の他の形状で調製できる。粒子がコア/シェル構造を有する場合、コア部分を粒子全質量の約20~約80質量含むことができ、シェル部分を粒子全質量の約80~約20質量含むことができる。本発明に係るラテックスポリマーのガラス転移温度Tgは、本開示で記載する融合剤の不存在下で、最大約100°Cであることができる。本発明の好ましい態様において、粒子の室温でのフィルム形成が望ましい場合、ポリマー自体のガラス転移温度は好ましくは60°C未満であることができる。本発明のラテックスポリマーはエナミン官能性ポリマーを含むことができ、エナミン官能性はアセトアセトキシ基の加水分解安定性を改善するのに作用する。エナミン官能性ポリマーはPolymerBulletin32,419-4261994に記載されている。加えて、エナミン官能性ポリマーは欧州特許出願公開第0492847号および米国特許第5,296,530号および米国特許第5,484,849号これらの全てを参照により本明細書に組入れるに記載されている。例以下の例は本発明の例示のために与える。しかし本発明はこれらの例で記載する具体的な条件または詳細に限定されるべきではないことを理解すべきである。例1.PGCO-1214ラウリルアルコールおよびミリスチルアルコールの混合物のレブリン酸エステルLevulinicEster-1,すなわちLE-1の合成300mLの三口丸底フラスコ機械撹拌器、ディーンスタークアダプタ、水凝縮器、および窒素入口を備えるにレブリン酸31.9gs,0.275モル、CO-121449.0g,0.25モル;PGChemicalsから入手可能、および濃硫酸0.025gを添加した。撹拌した混合物を徐々に130°Cまで加熱し、得られた濃厚物水をディーンスタークトラップ内に収集した。混合物を150°Cで4mLの水が収集されるまで更に反応させた全部で反応時間約3.5時間。室温まで冷却した後、得られた混合物を塩化メチレン中に取り、まず水中希釈KOHで抽出し、次いで水中希釈HClで中和した。有機層を分離し、無水硫酸ナトリウム上で乾燥させ、ガラスウールに通してろ過した。続いて溶媒を減圧下で除去して、ワックス状固体生成物58gを得た。例2.2-ヘキシル-1-デカノールのレブリン酸エステルLE-2の合成300mLの三口丸底フラスコ機械撹拌器、ディーンスタークアダプタ、水凝縮器、および窒素入口を備えるにレブリン酸31.9g,0.275モル、JarcolI-162-ヘキシル-1-デカノール60.5g,0.25モル;JarchemIndustriesIncから入手可能、および濃硫酸0.025gを添加した。撹拌した混合物を徐々に130°Cまで加熱し、得られた濃厚物水をディーンスタークトラップ内に収集した。混合物を150°Cで4mLの水が収集されるまで更に反応させた全部で反応時間約3.5時間。室温まで冷却した後、得られた混合物を塩化メチレン中に取り、まず水中希釈KOHで抽出し、次いで水中希釈HClで中和した。有機層を分離し、無水硫酸ナトリウム上で乾燥させ、ガラスウールに通してろ過した。続いて溶媒を減圧下で除去して、液体生成物66.5gを得た。例3.1-テトラデカノール/2-ヘキシルデカノール50/50比のレブリン酸エステルLE-3の合成300mLの三口丸底フラスコ機械撹拌器、ディーンスタークアダプタ、水凝縮器、および窒素入口を備えるにレブリン酸31.9g,0.275モル、1-テトラデカノール26.8g,0.125モル,JarcolI-1630.25g,0.125モル,JarchemIndustriesIncから入手可能、および濃硫酸0.025gを添加した。撹拌した混合物を徐々に130°Cまで加熱し、得られた濃厚物水をディーンスタークトラップ内に収集した。混合物を150°Cで4.8mLの水が収集されるまで更に反応させた全部で反応時間約3時間。室温まで冷却した後、得られた混合物を塩化メチレン中に取り、まず水中希釈KOHで抽出し、次いで水中希釈HClで中和した。有機層を分離し、無水硫酸ナトリウム上で乾燥させ、ガラスウールに通してろ過した。続いて溶媒を減圧下で除去して、ワックス状固体生成物54.5gを得た。例4.2-エチル-1-ヘキサノールのレブリン酸エステルLE-4の合成比較300mLの三口丸底フラスコ機械撹拌器、ディーンスタークアダプタ、水凝縮器、および窒素入口を備えるにレブリン酸58.0g,0.5モル、2-エチルヘキサノール78.0g,0.6モル、および濃硫酸0.05gを添加した。撹拌した混合物を徐々に130°Cまで加熱し、得られた濃厚物水をディーンスタークトラップ内に収集した。混合物を130°Cで8mLの水が収集されるまで更に反応させた全部で反応時間約2時間。混合物を50°Cまで冷却した後、減圧蒸留装置を組合せた。次いで混合物をまず100°Cに、次いで120°Cに加熱して、過剰の2-エチルヘキサノールを減圧下で除去した。蒸留を130°Cで継続し、生成物の中間部分を評価用に収集した17g,液体。例5.ラテックス配合物の調製およびこれらのMFFTの評価上記例で合成したレブリン酸エステルLE-1,LE-2,LE-3,およびLE-4をそれぞれ、MFFT評価用に、ラテックスRhoplexSG-30アクリルポリマーエマルション50固形分;MFFT12.9°CおよびRhoplexHG-74Pスチレン-アクリルポリマーエマルション42.5固形分;MFFT30°C両者ともTheDowChemicalCompanyから入手可能と種々の比で配合した。最低フィルム形成温度MFFTを、MFFTバーRhopointMFFT-60,RhopointInstrumentsLimitedから入手可能これはASTMD2354に適合するように設計されているを用いて評価した。MFFTバーは、センサー、加熱要素、および循環冷却水を温度勾配制御用に備える。温度を0°Cから18°Cに制御するプログラムをMFFT評価用に選択し、6milのアプリケータを用いてサンプルをドローダウンした。本開示で用いるASTMD2354は、D2354-101965年初承認、2010年7月1日承認版およびD2354-98として1998年に承認された最後の旧版2007年3月撤回および2010年7月復帰を意味する。MFFTバー上で一定温度勾配が達成された後、6milのマルチサンプルドローダウンバーを用いてサンプルをバーの低温から高温にドローダウンし、得られたコーティングストリップを覆って窒素パージ下にて温度0~18°Cで乾燥させた。フィルムが乾燥するのに約2~3時間必要である。乾燥フィルムがクラックの印を示したドローダウン表面の温度勾配に沿った位置を観察することによってMFFTを評価した。表1~4のデータから分かるように、レブリン酸エステルLE-1、LE-2、およびLE-3は、LE-4用いた一価アルコールは2-エチル-1-ヘキサノール、8個の炭素原子を有する分岐アルコールであったと同等の融合効果を10phrで有した。加えて、例6に示すように、LE-1、LE-2、およびLE-3は揮発分量が4.5~9.8の範囲であり、一方LE-4は揮発分量100を有する。例5から分かるように、例における本発明の各融合剤は、5phrの量すなわち樹脂固形分100部に対して5部を用いる場合、RhoplexSG-30のMFFTを12.9°Cから<4.4°Cまで低下させることができ、一方、融合剤の量10phrを用いる場合、RhoplexHG-74PのMFFTは30°Cから<4.4°Cまで低下する。例6.種々のレブリン酸エステルの揮発分量の評価揮発性有機化合物VOCのパーセントを、ASTM法D2369に規定される加熱過程に準拠して評価した。各レブリン酸エステルのサンプル約0.5gを予め計量したアルミニウム68mm径×15mm高パン内に計り入れた。サンプルの正確な質量を記録した。次いでアセトン約3gを添加して液体サンプルを広げるかまたは固体サンプルを溶解させた。紙クリップを用いてサンプルをパン内で撹拌し、質量計算に含めた。次いで紙クリップを伴うアルミニウムパンを110°Cで60分間強制換気オーブンに入れた。この試験中に損失したサンプルの部分を揮発分量と考え、その質量比を評価した。例7.グリセロールのレブリン酸エステル比較-LEの合成および評価比較300mLの三口丸底フラスコ機械撹拌器、ディーンスタークアダプタ、水凝縮器、および窒素入口を備えるにレブリン酸95.7g,0.825モル、グリセロール23.0g,0.25モル、および濃硫酸0.075gを添加した。撹拌した混合物を徐々に130°Cまで加熱し、得られた濃厚物水をディーンスタークトラップ内に収集した。混合物を150°Cで12.5mLの水が収集されるまで更に反応させた全部で反応時間約6時間。室温まで冷却した後、得られた混合物を塩化メチレン中に取り、まず水中希釈KOHで抽出し、次いで水中希釈HClで中和した。有機層を分離し、無水硫酸ナトリウム上で乾燥させ、ガラスウールに通してろ過した。続いて溶媒を減圧下で除去して、濃茶色液体生成物47gを得た。揮発分量は上記のように0と評価された。生成物を、先に説明したようにMFFT評価用に配合した。結果を下記表に纏める。表6中のデータは、このレブリン酸エステルが、試験条件下で、SG-30のMFFTを若干低下できたのみで、HG-74PのMFFTは低下させることができなかったことを示す。"